(57)【要約】【課題】内孔面から外周側に向けて材質が異なる複数の耐火物層を備えたロングノズルにおいて、その溶鋼浸漬部を中心とする破壊を抑制して、耐用性を高めること。【解決手段】溶鋼経路としての内孔２を縦方向に有する管状の耐火物構造体からなり、この管状の耐火物構造体の少なくとも溶鋼浸漬部３を含む一部又は全部の領域が、内孔に面する内側層４及び当該内側層の半径方向外側に隣接する外側層５を備えるロングノズルにおいて、内側層４の厚みを外側層５の厚み以下とすると共にこれらの内側層と外側層との間に空間６を設けた。空間６の厚みは所定の条件を満たすように設定し、空間が設けられた空間領域７には、内側層と外側層を連結する柱状の連結部８を複数設置した。【選択図】図１
2015123473.tif 000002
【特許請求の範囲】
【請求項１】
溶鋼経路としての内孔を縦方向に有する管状の耐火物構造体からなり、この管状の耐火物構造体の少なくとも溶鋼浸漬部を含む一部又は全部の領域が、内孔に面する内側層及び当該内側層の半径方向外側に隣接する外側層を備えるロングノズルにおいて、
前記内側層の、横方向断面における半径方向長さ（以下「厚み」という。）は、その内側層の半径方向外側に隣接する外側層の厚み以下であって、これらの内側層と外側層との間に空間が設けられており、
前記空間の厚みは、下記の式１及び式２の条件を満たし、
前記空間が設けられた空間領域には、内側層と外側層を連結する柱状の連結部が複数設置されていることを特徴とするロングノズル。
（Ｒｉ×αｉ／１００−Ｒｏ×αｏ／１００）  ≦  Ｓｔ  ≦  ２．５  ・・・式１
αｏ  ≦  αｉ                                                    ・・・式２
ここで、前記の式１及び式２中の各記号の意味は次の通りである。
Ｓｔ：空間の厚み（ｍｍ）
Ｒｉ：内側層の空間側の半径（ｍｍ）
αｉ：内側層の耐火物の１５００℃における熱膨張率（％）
Ｒｏ：外側層の空間側の半径（ｍｍ）
αｏ：外側層の耐火物の１５００℃における熱膨張率（％）
【請求項２】
前記連結部は、当該ロングノズルの横方向断面の円周上において連続する最長の領域がその円周上の１／２以下であるように、連続又は分散し、
かつ、前記内側層及び前記外側層の各層表面における前記連結部の合計断面積は、前記各層ごとにその表面積の１０％以上６０％以下（以下、この面積割合を「連結部面積割合」という。）である請求項１に記載のロングノズル。
【請求項３】
前記連結部は、前記空間領域を任意の横方向断面において円周方向に少なくとも３以上の同じ形状及び同じ面積の複数領域に分割したときに、いずれの横方向断面においても、その分割領域ごとの連結部面積割合が前記空間領域全体の連結部面積割合と同じとなるように、均等に分散して設置されている請求項１又は２に記載のロングノズル。
【請求項４】
前記空間領域の横方向断面において、前記内側層及び前記外側層の各層表面と連結されている連結部の円周方向の長さが、それぞれ前記各層表面の円周方向の全長に連結部面積割合を乗じた値を当該横方向断面上の連結部の総個数で除した値である請求項１〜３のいずれかに記載のロングノズル。
【請求項５】
前記内側層の厚みは、その内側層の半径方向外側に隣接する外側層の厚みの１／２以下である請求項１〜４のいずれかに記載のロングノズル。
【発明の詳細な説明】
【技術分野】
【０００１】
本発明は、取鍋からタンディッシュへ溶鋼を排出するときの溶鋼経路となる内孔を縦方向に有する管状の耐火物構造体からなる連続鋳造用のロングノズルに関し、特に、その内孔面から外周方向に材質が異なる複数の耐火物層を備えるロングノズルに関する。
【背景技術】
【０００２】
鋼の連続鋳造に際しては、従来から耐スポーリング性に優れたＡｌ２Ｏ３−ＳｉＯ２−Ｃ質ノズルが広く使用されてきたが、近年の鋼種の多様化に伴って連続鋳造に使用する耐火物の損傷原因やその程度が、溶鋼側から供給される成分の影響を強く受けるようになってきた。
【０００３】
特に、高酸素、高Ｍｎ等含有鋼等の、溶鋼による耐火物の脱炭作用や溶鋼中に存在するＦｅＯ、ＭｎＯ、Ｂ２Ｏ３、ＳｉＯ２、ＣａＯ等の介在物（溶鋼中に存在する非金属介在物を総称して、以下「スラグ成分」ともいう。）による耐火物の損傷が激しい溶鋼の鋳造では、従来のＡｌ２Ｏ３−ＳｉＯ２−Ｃ質の耐火物のみでは十分な耐用性が得られなくなってきた。
【０００４】
このような状況下、ノズルの本体部（本体耐火物）は従来のＡｌ２Ｏ３−ＳｉＯ２−Ｃ質の耐火物としつつ、その内孔面に耐食性の高い耐火物又は炭素含有量の低い耐火物による層を設置して、内孔面の損傷を低減し、又は溶鋼中への炭素の溶け込みを低減しようとする試みがなされてきた。このような技術により、内孔面の酸化や浸食よる損傷は或る程度低減することができる。
【０００５】
ロングノズルは、タンディッシュ交換時等にその温度が大きく変動し、かつ繰り返して使用されることで、熱衝撃に起因する破壊を生じやすい。特に、前述のように内孔側に高耐用性又は低炭素含有量の耐火物層を設置したノズル構造の場合、その内孔側の耐火物は一般的に従来のＡｌ２Ｏ３−ＳｉＯ２−Ｃ質の本体耐火物よりも熱膨張が大きいことから、その膨張差に伴う熱応力によりその外周側の本体耐火物を破壊する危険性が更に大きくなる。
【０００６】
ロングノズルの熱衝撃に起因する破壊を防止するために、例えば特許文献１には、横方向（鉛直に対しほぼ水平方向）に単一の層からなるノズルにおいて、浸漬される溶鋼面より下方で下端より手前のノズル壁内部に、ノズル内孔とほぼ同心の幅寸法１ｍｍ〜５ｍｍ程度の環状スリットを形成した連続鋳造ノズルが提案されている。
【０００７】
しかし、特許文献１のノズルでは使用初期（使用回数が少ない）段階では改善効果が認められるものの、使用回数が多くなると、スポーリング又は層の溶損等による厚さの減少に伴って、スリットより内孔側の層が破壊して剥離することがある。また、このようなスリットを有する構造において、内孔側の耐火物層として外周側の本体耐火物より熱膨張が大きい耐火物層を備える構造にした場合は、内孔側の耐火物層の剥離等に加え、外周側の本体耐火物の破壊も生じやすくなる。更に、スリット領域の一部に軽微な破壊を生じた場合にもその破壊が早期に拡大・伸長して、スリット領域全体の破壊を来すこととなる。このような現象の主たる原因は、スリットの内孔側面と外周側面との間が固定されていないことにある。
【０００８】
スリットの内孔側面と外周側面との間の固定に関して、特許文献２には、ノズル本体の軸線方向にガス吹き込み用の環状断面の中空室を形成すると共に同中空室と注出孔との間にガス透過体を配置し、更に同中空室の半径方向の内側壁と外側壁とを部分的に一体連結する多数の連結部を設けたガス吹込み型鋳造ノズル（浸漬ノズル）において、前記連結部の縦断面積の総計を中空室の展開面積の略３０〜７０％とすることが提案されている。  この特許文献２のノズルは、連結部を伝熱層として機能させることにより、外側層と内側層との間の温度差を早期に解消し、その熱応力及びそれに伴う破壊を防止しようとするものである。
【０００９】
しかし特許文献２のノズルは、スリット（中空室）を、ガスを保持し通過させる経路として存在させることを前提としており、しかも浸漬ノズルに関するものであってその熱的条件は、大きな温度変化や繰り返して使用されるロングノズルとは異なる。すなわち、特許文献２の場合にはガスが所定の圧損を生じることなく所定の流量を維持しつつ、かつ長時間の静的な温度勾配をできるだけ小さくするために、スリット及びその連結部を特定の構造等にするものであって、その構造は応力緩和を目的として特定されたものではない。応力緩和を主たる目的とするスリット構造を備えるロングノズルにおいては、特許文献２のスリット及び連結部の設置条件では応力緩和機能が不十分であって、破壊を十分に防止することはできない。また、応力緩和効果は、スリットの内孔側及び外周側の各耐火物の熱膨張率その他の物性の相対的な関係、及びロングノズルの構造によって大きく異なるので、特許文献２の技術をロングノズルに適用することはできない。
【００１０】
このように、ロングノズル、特にその内孔面から外周方向に材質が異なる複数の層を備えた連続鋳造用のロングノズルの破壊を効果的に防止する構造は、未だ確立されていない。
【先行技術文献】
【特許文献】
【００１１】
【特許文献１】特開２００５−２７９７２３号公報
【特許文献２】実開昭６２−０１５８４９号公報
【発明の概要】
【発明が解決しようとする課題】
【００１２】
本発明が解決しようとする課題は、特に高酸素含有鋼、琺瑯鋼等の溶鋼自体の酸化性が強い、又はＮｂ２Ｏ５−ＦｅＯ−ＭｎＯ−Ａｌ２Ｏ３−ＳｉＯ２−ＣａＯ系などの耐火物にとって浸食性の強い複合酸化物系の鋼中介在物（すなわち浸食性の強いスラグ成分）を含む溶鋼等を注湯するロングノズルの複数回の使用において、内孔面にこれらの溶鋼への耐用性に優れる耐火物層を備え、その外周側に材質が異なる耐火物層を備えた複数層構造を有するロングノズルの、溶鋼浸漬部を中心とする破壊を抑制して、耐用性を高めることにある。
【課題を解決するための手段】
【００１３】
本発明は、次の（１）〜（５）に記載のロングノズルを提供する。
（１）溶鋼経路としての内孔を縦方向に有する管状の耐火物構造体からなり、この管状の耐火物構造体の少なくとも溶鋼浸漬部を含む一部又は全部の領域が、内孔に面する内側層及び当該内側層の半径方向外側に隣接する外側層を備えるロングノズルにおいて、
前記内側層の、横方向断面における半径方向長さ（以下「厚み」という。）は、その内側層の半径方向外側に隣接する外側層の厚み以下であって、これらの内側層と外側層との間に空間が設けられており、
前記空間の厚みは、下記の式１及び式２の条件を満たし、
前記空間が設けられた空間領域には、内側層と外側層を連結する柱状の連結部が複数設置されていることを特徴とするロングノズル。
（Ｒｉ×αｉ／１００−Ｒｏ×αｏ／１００）  ≦  Ｓｔ  ≦  ２．５  ・・・式１
αｏ  ≦  αｉ                                                    ・・・式２
ここで、前記の式１及び式２中の各記号の意味は次の通りである。
Ｓｔ：空間の厚み（ｍｍ）
Ｒｉ：内側層の空間側の半径（ｍｍ）
αｉ：内側層の耐火物の１５００℃における熱膨張率（％）
Ｒｏ：外側層の空間側の半径（ｍｍ）
αｏ：外側層の耐火物の１５００℃における熱膨張率（％）
（２）前記連結部は、当該ロングノズルの横方向断面の円周上において連続する最長の領域がその円周上の１／２以下であるように、連続又は分散し、
かつ、前記内側層及び前記外側層の各層表面における前記連結部の合計断面積は、前記各層ごとにその表面積の１０％以上６０％以下（以下、この面積割合を「連結部面積割合」という。）である（１）に記載のロングノズル。
（３）前記連結部は、前記空間領域を任意の横方向断面において円周方向に３以上の同じ形状及び同じ面積の複数領域に分割したときに、いずれの横方向断面においても、その分割領域ごとの連結部面積割合が前記空間領域全体の連結部面積割合と同じとなるように、均等に分散して設置されている（１）又は（２）に記載のロングノズル。
（４）前記空間領域の横方向断面において、前記内側層及び前記外側層の各層表面と連結されている連結部の円周方向の長さが、それぞれ前記各層表面の円周方向の全長に連結部面積割合を乗じた値を当該横方向断面上の連結部の総個数で除した値である（１）〜（３）のいずれかに記載のロングノズル。
（５）前記内側層の厚みは、その内側層の半径方向外側に隣接する外側層の厚みの１／２以下である請求項（１）〜（４）のいずれかに記載のロングノズル。
【発明の効果】
【００１４】
本発明により、酸化性が強い又は浸食性の強いスラグ成分を含む溶鋼等を注湯するために内孔面にこれらの溶鋼への耐用性に優れる耐火物層を備えたロングノズルの、酸化や浸食に対する高い耐用性を維持しつつ、溶鋼浸漬部を中心とする破壊を抑制して、ロングノズルの耐用性を更に高めることができる。特に、複数チャージ（「１チャージ」とは取鍋１つ分の溶鋼鋳造をいう。）の安定した鋳造が可能となる。
【図面の簡単な説明】
【００１５】
【図１】本発明のロングノズルの一例を示す縦方向断面図である。
【図２】図１のロングノズルの下部の縦方向拡大断面図である。
【図３】本発明のロングノズルの他の例（上方まで空間を設置した例）を示す縦方向断面図である。
【図４】本発明のロングノズルにおける連結部の形状及び配置の例を示す展開図である。
【図５】ロングノズルにおける発生応力と応力破壊限界値との関係を示す図である。
【図６】シミュレーションによる連結部面積割合と発生応力（指数）との関係を示す図である。
【図７】鋼の鋳造に供した回数（チャージ数）ごとに耐火物の熱膨張率（曲線）の変化を測定した例を示す図である。
【発明を実施するための形態】
【００１６】
図１は本発明のロングノズルの一例を示す縦方向断面図、図２は図１のロングノズルの下部の縦方向拡大断面図である。
【００１７】
以下、本発明を詳細に説明する。
【００１８】
図１及び図２に参照して説明すると、本発明のロングノズル１は、溶鋼経路としての内孔２を縦方向に有する管状の耐火物構造体からなり、この管状の耐火物構造体の少なくとも溶鋼浸漬部（使用時に溶鋼に浸漬される部分）３を含む一部又は全部の領域が、内孔１に面する内側層４及び当該内側層の半径方向外側に隣接する外側層５を備える複数層構造を有する。内側層４の厚み（横方向断面における半径方向長さ）は、その内側層の半径方向外側に隣接する外側層５の厚み以下であって、これらの内側層４と外側層５との間に空間６が設けられている。この空間６の厚みは、前記の式１及び式２の条件を満たし、更に空間６が設けられた空間領域７には、内側層４と外側層５を連結する柱状の連結部８が複数設置されている。
【００１９】
このように本発明では、内側層４が熱により膨張しても外側層５に直接接触しない領域としての空間６を設けて応力を低減するようにしている。すなわち、各層（内側層４及び外側層５）の相対的な独立性を高めて、これらが相互に密着することにより生じる熱的又は機械的な応力を緩和するようにしている。このような基本構成において、本発明は更に空間６の厚みが前記の式１及び式２の条件を満たすようにすることで、前記の課題を解決している。以下、具体的に説明する。
【００２０】
前記の式１は、内側層の耐火物の熱膨張率が外側層の耐火物の熱膨張率よりも大きい場合（式２）において、内側層の膨張により外側層に接触することがない空間厚みの条件を示している。この式１を満たしさえすれば、内側層が外側層を圧迫することがないので、複数層構造に起因する応力は、外側層にも内側層にも発生しないことになる。
【００２１】
この式１及び式２のαｉ及びαｏは、１５００℃におけるそれぞれの耐火物の熱膨張率（％）である。この熱膨張率は、ロングノズルの使用チャージ数に応じた耐火物の熱負荷回数後の熱膨張率とすればよい。
【００２２】
ここで本発明者らは、耐火物の熱膨張率は例えば図７に示すように、熱負荷回数の増加に伴ってその組織の変質により増大することをみいだした。この図７は、Ａｌ２Ｏ３が８６質量％、ＭｇＯが１０質量％、炭素３質量％からなるスピネル質耐火物からなる内側層用の耐火物を高Ｎｂ含有（約４〜６ｐｐｍ）鋼の鋳造に供した回数（チャージ数）ごとに耐火物の熱膨張率（曲線）の変化を測定した例を示す。図７より、チャージ数が増加するにしたがって、１５００℃における熱膨張率も大きくなることがわかる。このことはチャージ数が増加するごとに鋳造初期での熱衝撃による破壊が生じやすくなることを示す。したがって、前記の式１及び式２において内側層の熱膨張率αｉ及び外側層の熱膨張率αｏとしては、求める耐用性すなわち破壊を生じないで安定して鋳造するための目標チャージ数に対応した熱膨張率をそれぞれ設定すればよい。例えば、２チャージ目での破壊を抑制すればよい場合は、２チャージ後に対応する熱膨張率を用いればよいが、３チャージ目以降の破壊は抑制することが困難で破壊する危険性が高まることになる。同様に４チャージ目の破壊を抑制することができるように、４チャージ後に対応する熱膨張率を用いた場合は、３チャージ目までの鋳造も破壊を生じないで安定して鋳造することができることになる。なお、ロングノズルを複数チャージ連続使用する際の下端付近は全体が溶鋼内に浸漬された状態になるので、式１及び式２における内側層の熱膨張率αｉも外側層の熱膨張率αｏも共に溶鋼温度に等しい１５００℃における熱膨張率を用いればよい。
【００２３】
これらの１５００℃における熱膨張率αｉ及びαｏは、ＪＩＳＲ２２０７に準じた方法で得た、かつその繰り返し測定での熱間の値を用いることが好ましいが、本発明ではαｉ及びαｏとの相対的な関係が重要なので、αｉ及びαｏを同じ条件で測定すれば、測定方法は特定する必要はない。
【００２４】
前述のとおり、本発明のロングノズルでは内側層と外側層との間に空間を設けるが、ＣＩＰ成形、乾燥ないし焼成の各工程を含む通常のロングノズルの製造方法において、このような空間を設ける場合、その空間の厚みが大きくなるほど耐火物構造体としての高い精度を確保することが困難になる。そこで、本発明において空間の厚みの上限は、経験上、高精度で安定した品質を得る観点から、２．５ｍｍとした。空間の厚みが２．５ｍｍ以下であれば、空間の厚みを高精度（±約１０％以内）に確保することができ、耐火物の充填度等の品質のバラツキも空間のない場合と同程度の範囲内に収めることができる。
【００２５】
一方、ロングノズルは熱衝撃と共に溶鋼流による機械的衝撃等によって内側層が破壊して剥離することがあるので、各層間を相対的に完全な独立状態とすることは好ましくない。したがって、ノズルの本体部（外側層）に内側層を保持すること、すなわち一部では連結させることが必要である。この連結に関して、例えば溶鋼浸漬部より下方に独立領域（空間領域）を備える構造において、その空間領域の上下端部分のみを連結した状態では、その縦方向の長さに依存するが、その縦方向の長さが長くなるほど独立領域での内側層の剥離等を防止する機能は極めて小さくなって、却ってロングノズルの耐用性を低下させることもある。また、この空間領域で層間を連結することは、各層の相対的な独立性を低下させ相互の影響を高めることになるので、この連結の形態は、ロングノズルの破壊や剥離防止に対し大きく影響する。
【００２６】
そこで、本発明においては前記の連結部として、内側層と外側層を連結する柱状の連結部を複数個設置している。
【００２７】
この連結部の面積割合を本発明では「連結部面積割合」という。すなわち、連結部面積割合とは、連結部の各層表面における合計断面積が、それぞれ各層ごとにその表面積に占める割合という。これを図４（本発明のロングノズルにおける連結部の形状及び配置の例を示す展開図）を参照して説明すると、同図中の長方形全体の面積が各層（内側層４、外側層５）の表面積であり、円の合計面積が連結部８の各層表面における合計断面積である。すなわち、図４によると連結部面積割合は、以下の式で表される。
連結部面積割合（％）＝（円の合計面積／長方形全体の面積）×１００
【００２８】
この連結部面積割合は各層（内側層４、外側層５）ごとに計算されるが、一般的なロングノズルでは、各層ごとに計算される連結部面積割合がいずれも１０％以上６０％以下であることが好ましく、１０％以上３０％以下であることがより好ましい。
【００２９】
連結部面積割合が１０％未満の場合は鋳造時の溶鋼の吐出状態によってはその衝撃により内側層が破壊しやすくなり、６０％を超えると前記空間の応力緩和機能が小さくなって、外側層が内側層に押される形態での破壊が生じやすくなる。また、３０％付近から応力緩和程度が急激に高まるので３０％以下であることがより好ましい。
【００３０】
更に連結部は、当該ロングノズルの横方向断面の円周上において連続する最長の領域がその円周上の１／２以下となるように分散し、分割し、分散させることが好ましい。連続する領域が１／２を超えると、幾何学的に内側層が外側層に半周以上拘束されることになって前記空間の応力緩和機能が小さくなる。したがって、一つの連続する領域はその円周上の１／２以下となるように分割し、分散させることが好ましい。これを言い換えると、前記の連結部面積割合が１０％以上５０％以下の場合は、その連結部全てが一つの連続した状態となっていてもよく、５０％を超え６０％以下の場合は、その連結部が複数の分散した状態となっていて、しかもそのうちの最長の連結部は円周の１／２以下にすることが好ましいということである。
【００３１】
また連結部は、前記空間領域を任意の横方向断面において円周方向に３以上の同じ形状及び同じ面積の複数領域に分割したときに、いずれの横方向断面においても、その分割領域ごとの連結部面積割合が前記空間領域全体の連結部面積割合と同じとなるように、均等に分散していることがさらに好ましい。空間領域の横方向断面における円周上に連結部を設置することは、半径方向の層相互を連結により固定することである。この空間領域をその横方向断面において円周方向に３以上の同じ形状及び同じ面積の複数領域に分割するのは、ロングノズルの横方向断面における半径方向の挙動・変位による応力を緩和するためにはできる限り多数点で分散することが好ましいからである。そして、いずれの横方向断面においても、その分割領域ごとの連結部面積割合を空間領域全体の連結部面積割合と同じ値とすることで、連結部が当該空間領域内のいずれの横方向断面上においても均等に分散していることとなり、かつその縦方向断面でも均等に分散している構造とすることができる。
【００３２】
更に連結部は、前記空間領域の横方向断面において、内側層及び外側層の各層表面と連結されている連結部の円周方向の長さが、それぞれ前記各層表面の円周方向の全長に連結部面積割合を乗じた値を当該横方向断面上の連結部の総個数で除した値であることが好ましい。これにより、連結部ごとの連結部面積の極端なバラツキは必然的に生じ得ないこととなる。
【００３３】
なお、空間領域の縦方向断面における連結部は、その横方向断面の円周方向のような厳格な均等分散や配置をする必要はない。その理由は、少なくとも空間領域の上端部又は上端部と下端部では固定されていることから、当初からある程度の拘束と応力分散の効果が備わっていること、及び、前記の横方向断面の円周上の連結部の均等配置により必然的に連結部分が増えることになるからである。しかし、均等に応力を分散させるために、縦方向断面においても連結部はできる限り均等に配置することが好ましい
【００３４】
各連結部の材質は、鋳造用ロングノズルに使用可能な耐火物であればいずれの材質でもよいが、熱膨張率については、当該ロングノズルの内側層の耐火物の値と外側層の耐火物の値との範囲内にあることが好ましい。更に各連結部の材質は、外側層の耐火物と同じ耐火物又はそれと同程度の熱膨張率と強度を備えた耐火物であることが好ましい。これは外側層の耐火物を連結部として設置する方が、これより熱膨張率が高い内側層の耐火物を設置するよりも応力が緩和される傾向になるためである。
【００３５】
各連結部のロングノズル縦方向の断面形状は、前述の諸手段によって分散状態を維持した上で、任意の断面形状、大きさにすればよい。応力分散効果を最大化するためには図４に示したように円形、又はできるだけ円に近い形状であることが好ましい。しかし、その断面形状の最大長さが５ｍｍ未満になると、経験上、はい土の粒度構成や成形時の条件によっては連結部の充填性が低下しやすくなって、連結部の密度や強度のバラツキも大きくなる等の現象が生じやすくなるので好ましくない。
【００３６】
内側層の厚みは、その内側層の半径方向外側に隣接する外側層の厚みよりも大きくなると、外側層が破壊する危険性が高くなる。したがって、内側層の厚みは外側層の厚み以下であることが必要であり、外側層の厚みの１／２以下であることが好ましい。具体的な内側層の厚みは、前記のように外側層の厚さとの相対的なバランスを考慮した上で、個別の操業条件に応じて求める耐用性を満足するように決定すればよい。しかし一方では、内孔の直径が２００ｍｍ以上２２０ｍｍ以下程度のロングノズルにおいて内側層の厚みが５ｍｍ未満になると、その内側層に期待する耐食性や耐摩耗性を確保することが困難になると共に熱衝撃や機械的衝撃等によって破壊する危険性が高まるので、５ｍｍ以上であることが経験上好ましい。
【００３７】
ロングノズル下端においては、内側層と外側層との間の空間内にスラグ等が侵入して当該空間を充填しない限り、すなわち空間の下端からスラグが侵入しても、その下端から数十ｍｍ程度までの侵入・充填で止まる程度であれば、本発明の効果を損なうことはない。例えば、空間の厚みが１．０ｍｍ以下程度であれば、その空間からスラグが侵入しても、侵入領域の高さは約２０ｍｍ以下程度で止まる。しかし、そのようにスラグが侵入した場合には、その領域での内側層と外側層の間はほぼ全面が連結した状態に近くなる。溶鋼温度付近ではその侵入したスラグは軟化して応力を緩和する機能がある程度あるものの、外側層を破壊する危険性は高まる傾向となるので、スラグや溶鋼が空間内に侵入しないように、空間は外部とは隔離された閉空間とすることが好ましい。
【００３８】
この空間はロングノズルの内孔全体に沿うように設けてもよいが、少なくとも溶鋼に浸漬されて熱衝撃性及び熱負荷が継続的に及ぶ溶鋼浸漬部に設けておけばよい。なお、例えば図３に示すように、空間をロングノズルの溶鋼浸漬部よりも上方部分にする際には、その部分の外側層は溶鋼浸漬部よりも低い温度であることが多いので、個別の操業条件に応じた注湯開始時のロングノズルの熱的な条件（予熱や残熱等）を考慮して、式１のαｏの基準「外側層の耐火物の１５００℃における熱膨張率（％）」を、「外側層の耐火物の個別の熱的条件下の温度における熱膨張率（％）」に修正した値（以下「αｏｒ」と表記する。）を用いることが好ましい。すなわち、この場合の式１及び式２は次の式３及び式４のように表すことができる。
（Ｒｉ×αｉ／１００−Ｒｏ×αｏｒ／１００）  ≦  Ｓｔ  ≦  ２．５  ・・・式３
αｏ  ≦  αｉ                                                      ・・・式４
ここで、前記の式３及び式４中の各記号の意味は次の通りである。
Ｓｔ：空間の厚み（ｍｍ）
Ｒｉ：内側層の空間側の半径（ｍｍ）
αｉ：内側層の耐火物の１５００℃における熱膨張率（％）
Ｒｏ：外側層の空間側の半径（ｍｍ）
αｏｒ：外側層の耐火物の個別の熱的条件下の温度における熱膨張率（％）
【００３９】
ロングノズルの形状は、内孔径が縦方向にほぼ同一なもの、溶鋼浸漬部を含む下方が拡径したもの等いずれでもよく、制限はない。
【００４０】
次に、本発明のロングノズルの製造方法について述べる。
【００４１】
本発明のロングノズルは、通常の一般的な製造方法、すなわち、耐火物はい土をＣＩＰ（Ｃｏｌｄ  Ｉｓｏｓｔａｔｉｃ  Ｐｒｅｓｓ）装置により成形し、焼成、加工する等の方法によって製造することができる。複数の耐火物層からなる複数層構造にするためには、ＣＩＰ成形時に、異なる耐火物はい土の層となる領域ごとに空間を仕切り、それぞれの仕切られた空間に異なる耐火物はい土を充填して成形すればよい。
【００４２】
層間の空間を形成するには、前記の複数層構造に成形する方法において、例えば、空間を設置する層の境界に、焼成（加熱）時に燃焼又は揮発して消失する物質からなり、その消失後に目的とする空間厚みを確保できる厚さの隔壁を設置しておく方法を採ることができる。なお、これら各層は、前述のようにＣＩＰ成形において同時に成形することも可能であるが、別工程にて予め例えば円筒状に成形した耐火物成形体を設置して、その周囲に他のはい土を充填して加圧成形する方法を採ることもできる。
【００４３】
連結部を形成するには、前記の隔壁の中で連結部とする部分を任意の形状にて除去しておき、その除去した部分に耐火物はい土が充填するようにすればよい。
【００４４】
なお、焼成温度、加工等の条件も、採用する耐火物の特性に応じてそれらの最適な物性等を得る条件とすることを考慮しつつ、一般的なロングノズルの製造方法に準じて設定し、実施すればよい。
【実施例】
【００４５】
［計算例１］
本計算例は、実操業において破壊したロングノズル及びその耐火物を基礎にして、破壊応力と発生応力を計算（シミュレーション）により検証したものである。
【００４６】
シミュレーションには、自社開発三次元（熱）応力解析ＦＥＭを使用した。この自社開発三次元（熱）応力解析ＦＥＭでの入力パラメータは、以下の通りである。
・計算セル数：半径方向１３分割（内側層２分割、空間１分割、外側層（本体）１０分割）、周及びノズル長さ方向それぞれ２分割。１３×２×２＝５２セル
・空間の厚み（Ｓｔ）：１ｍｍ
この場合、式１によるＳｔは、≧０．９３ｍｍである。
・内孔の半径：１０４ｍｍ
・内側層の空間側の半径（Ｒｉ）：１１０．５ｍｍ
・外側層の空間側の半径（Ｒｏ）：１１１．５ｍｍ
・外側層の最外面の半径（Ｒｏ＋外側層厚み）：１４５ｍｍ
・内側層の耐火物の１５００℃における熱膨張率（αｉ）：１．５５％
・外側層の耐火物の１５００℃における熱膨張率（αｏ）：０．７０％
・連結部面積割合：１００％、６０％、３０％
・耐火物及び層構造：表１に示す。
・連結部の形状：表１に示す。
・連結部の配置：空間領域を任意の横方向断面において円周方向に少なくとも３以上の同じ形状及び同じ面積の複数領域に分割したときに、いずれの横方向断面においても、その分割領域ごとの連結部面積割合が空間領域全体の連結部面積割合と同じとなるように、均等に分散している。
【００４７】
【表１】
2015123473.tif 000003
【００４８】
なお、本計算例の内側層の耐火物及び外側層の耐火物を初回昇温した際の１５００℃における熱膨張率はそれぞれ１．５５％であるが、２回目昇温後の１５００℃における熱膨張率はそれぞれ０．７０％である。実操業においては２回目の鋳造初期に破壊を生じたので、この２回目昇温後の熱膨張率の値を用いて計算を行った。
【００４９】
シミュレーションの結果を図５に示す。前記の条件の下、空間を設けない場合に外側層の破壊が生じない発生応力を計算すると、その限界（破壊限界応力値）は、５．０ＭＰａとなる。使用前（新品）の初回昇温時の最大発生応力は空間を設けない場合でも３．７ＭＰａと前記限界値５．０ＭＰａよりも小さくなり破壊しないことがわかる。しかし、一度鋳造に供した後に相当する２回目昇温後（使用後）の最大発生応力は５．５ＭＰａとなって前記限界値５．０ＭＰａよりも大きくなり、破壊を生じることがわかる。一方、内側層と外側層との間に１ｍｍ厚の空間を設けた場合には、連結部面積割合が６０％の場合に前記の最大発生応力は５．０ＭＰａとなり、それよりも小さい割合の例である３０％では最大発生応力はさらに小さい３．８ＭＰａとなり、ノズルはより破壊しにくくなることがわかる。
【００５０】
［計算例２］
本計算例では、連結部面積割合を１００、６０、３０、２０、１０％と変化させた場合の発生応力を計算（シミュレーション）した。シミュレーションの条件は、内側層の厚み以外は前記の計算例１と同じである。なお、耐火物及び層構造は表１の通りである。
【００５１】
このシミュレーションによる連結部面積割合と発生応力の関係を図６に示す。図６の縦軸は、連結部面積割合が１００、すなわち空間がない場合の発生応力を１００とする指数である。図６に示す通り、連結部面積割合が６０％になると、前記の計算例１に示すと同様に発生応力指数が応力破壊限界値である５ＭＰａに相当する９０％に減少し、連結部面積割合の低下に伴い発生応力指数は漸次減少し、３０％以下では発生応力指数がより顕著に減少する傾向となり、連結部面積割合が１０％なると発生応力指数は２７まで低下していることがわかる。
【００５２】
このように連結部面積割合を小さくすると発生応力が低下するが、当該ロングノズルを破壊させないためには、この外側層耐火物の破壊限界値である発生応力を基準にすると連結部面積割合を６０％以下にすればよいことがわかる。また操業上の諸条件のバラツキ等に対するいわゆる安全率をも考慮すると、連結部面積割合は、発生応力指数がより顕著に減少する３０％以下であることがより好ましいことがわかる。
【００５３】
［実施例Ａ］
実施例Ａは、本発明のロングノズルについて、連結部面積割合と内側層及び外側層の破壊（亀裂、剥離、その他の損傷形態全てを含む）との関係を、実形状及び実鋳造において評価した。
【００５４】
供試料は、溶鋼浸漬部を含みロングノズルの下端からの約１／３の領域の内孔表面に内側層を設置した、内孔から外周に向かって複数の耐火物層からなり、内側層の厚みはその外側層の厚み以下で、内側層とその内側層に隣接する外側層との間に空間が設置されており、空間には内側層と外側層を連結する柱状の連結部が複数個設置されているロングノズルであり、具体的には以下の通りである。
・空間の厚み（Ｓｔ）：１ｍｍ
この場合、式１によるＳｔは、≧０．９３ｍｍである。
・内孔の半径：１０４ｍｍ
・内側層の空間側の半径（Ｒｉ）：１１０．５ｍｍ
・外側層の空間側の半径（Ｒｏ）：１１１．５ｍｍ
・外側層の最外面の半径（Ｒｏ＋外側層厚み）：１４５ｍｍ
・内側層の耐火物の１５００℃における熱膨張率（αｉ）：１．５５％
・外側層の耐火物の１５００℃における熱膨張率（αｏ）：０．７０％
・連結部の形状：円形、直径φ４０ｍｍ
・連結部の配置：空間領域の任意の横方向断面において円周方向に均等に分散している。
試験条件、評価基準及びその方法は次の通りである。すなわち、実形状のロングノズルを用いて、１チャージが約１２０〜１３０分間の鋼の連続鋳造にて複数チャージ使用し、使用後に供試料の状態（亀裂の発生有無及び内側層の脱落の発生有無）を確認した。
【００５５】
評価結果を表２に示す。各評価結果において全てが○である場合を総合評価として○（合格）とし、それ以外は×（不合格）とした。
【００５６】
【表２】
2015123473.tif 000004
【００５７】
連結部面積割合が１０％以上６０％以下の条件である実施例２〜実施例５は、内側層が外側層を押し割ることがなく、また、内側層に脱落はなく健全に残存していることが確認された。
【００５８】
これらに対し連結部面積割合が８％である実施例１では、評価１において外側層には破壊が生じず外側層は健全であるが、評価２において内側層に破壊（亀裂ないし剥離）が生じた。また連結部面積割合が７０％である実施例６では、評価１において外側層に破壊（亀裂）が生じたが、評価２において内側層には破壊が生じず、内側層は健全であった。
【００５９】
すなわち当該実施例Ａの条件下では、連結部面積割合が６０％以下の場合に外側層の破壊がなく、また連結部面積割合が１０％以上の場合に内側層の破壊がなく、本発明の効果が得られることがわかる。
【００６０】
なお、外側層の耐火物の破壊限界値である発生応力の絶対値は適用する耐火物の特性によって変化するものであって、その特性値は任意に変化させて採用することができる。当該実施例Ａは破壊限界値である発生応力が５．０ＭＰａであって、５．０ＭＰａを境界とする連結面積割合を基準にする例である。また内側層の破壊に関しても同様に、連結面積割合はその内側層に採用する耐火物の物性によって変動する。言い換えれば、連結面積割合は外側層及び内側層の各耐火物の破壊に関する特性に応じてその破壊限界値を境界条件として、破壊しない範囲を設定すればよく、その意味で連結面積割合は任意に決定することのできる最適化事項又は設計事項でもある。ただし、当該実施例Ａで採用した外側層及び内側層の各耐火物の破壊に関する特性はロングノズルにおいて標準的な特性であるので、一般的には連結部面積割合は１０％以上６０％以下であることが好ましいといえる。
【符号の説明】
【００６１】
１  ロングノズル
２  内孔
３  溶鋼浸漬部
４  内側層
５  外側層
６  空間
７  空間領域
８  連結部
【図１】
2015123473.tif 000005
【図２】
2015123473.tif 000006
【図３】
2015123473.tif 000007
【図４】
2015123473.tif 000008
【図５】
2015123473.tif 000009
【図６】
2015123473.tif 000010
【図７】
2015123473.tif 000011